(57)【要約】【課題】ガラス管バルブの割れが起こりにくい外部電極型蛍光ランプを提供する。【解決手段】本発明に係る外部電極型蛍光ランプ１１１は、ガラス管バルブ１０１と、ガラス管バルブ１０１の内面に形成された蛍光体層１０７と、ガラス管バルブ１０１の内部に封入された放電媒体１４０と、ガラス管バルブ１０１の外面両端部に形成された、放電媒体１４０を放電させる外部電極部１３０と、を有する。外部電極部１３０は、導電性材料の板からなり、ガラス管バルブ１０１の外面の集周りにわたって設けられる。導電性材料の板は、ガラス管バルブ１０１を形成するガラスと同程度の熱膨張係数を有する材料で形成される。【選択図】図２
2009146892.tif 000002
【特許請求の範囲】
【請求項１】
ガラス管バルブと、
前記ガラス管バルブの内面に形成された蛍光体層と、
前記ガラス管バルブの内部に封入された放電媒体と、
前記ガラス管バルブの外面両端部に形成された、前記放電媒体を放電させる電極部と、を有し、
前記電極部は、前記ガラス管バルブを形成するガラスと同程度の熱膨張係数を有する材料で形成される導電性材料の板からなり、前記ガラス管バルブの外面の集周りにわたって設けられる、導電層を有する、
ことを特徴とする外部電極型蛍光ランプ。
【請求項２】
前記導電層は、鉄を含有する材質で形成されている、
ことを特徴とする請求項１に記載の外部電極型蛍光ランプ。
【請求項３】
前記導電層は、鉄を主成分として、質量百分率で、２０％以下のクロムを含有する材質で形成されている、
ことを特徴とする請求項２に記載の外部電極型蛍光ランプ。
【請求項４】
前記導電層は、鉄を主成分として、質量百分率で、２０％以下のニッケルを含有する材質で形成されている、
ことを特徴とする請求項２に記載の外部電極型蛍光ランプ。
【請求項５】
前記導電層は、鉄を主成分として、質量百分率で、２０％以下のクロムと、２０％以下のニッケルとを含有し、前記クロムとニッケルの含有率の合計が４０％以下である材質で形成されている、
ことを特徴とする請求項２に記載の外部電極型蛍光ランプ。
【請求項６】
前記導電層は、さらに炭素及びマンガンを含有する材質で形成されている、
ことを特徴とする請求項２乃至５のいずれか１項に記載の外部電極型蛍光ランプ。
【請求項７】
前記導電層の熱膨張係数が、７０×１０−７／℃以上１２０×１０−７／℃以下である、
ことを特徴とする請求項１乃至６のいずれか１項に記載の外部電極型蛍光ランプ。
【請求項８】
前記電極層の上に、酸化防止のための酸化防止層を有する、
ことを特徴とする請求項１乃至７のいずれか１項に記載の外部電極型蛍光ランプ。
【請求項９】
前記酸化防止層は、ニッケルを含有する材質で形成されている、
ことを特徴とする請求項８項に記載の外部電極型蛍光ランプ。
【請求項１０】
前記ガラス管バルブを形成するガラスは、軟質高誘電率ガラスである、
ことを特徴とする請求項１乃至９のいずれか１項に記載の外部電極型蛍光ランプ。
【請求項１１】
前記ガラス管バルブの管径は、２．０ｍｍ以上５．０ｍｍ以下の内径である、
ことを特徴とする請求項１乃至１０のいずれか１項に記載の外部電極型蛍光ランプ。
【請求項１２】
前記ガラス管バルブの肉厚は、０．３ｍｍ以上１．０ｍｍ以下である、
ことを特徴とする請求項１乃至１１のいずれか１項に記載の外部電極型蛍光ランプ。
【請求項１３】
前記電極部と前記ガラス管バルブとの間に、前記電極部を前記ガラス管バルブに固定させるためのハンダ層を有する、
ことを特徴とする請求項１乃至１２のいずれか１項に記載の外部電極型蛍光ランプ。
【請求項１４】
前記導電層の下に、前記ハンダ層との親和のための親和層を有する、
ことを特徴とする請求項１３に記載の外部電極型蛍光ランプ。
【請求項１５】
前記電極部は、導電性材料の板を前記ガラス管バルブの外面の集周りにわたって巻き付けた円筒形状である、
ことを特徴とする請求項１乃至１４のいずれか１項に記載の外部電極型蛍光ランプ。
【請求項１６】
前記電極部は、導電性材料の板を前記ガラス管バルブの外面の集周りにわたって巻き付け、円周方向の一箇所が幅方向にわたって切れていて、切れ目の両端が離れている、
ことを特徴とする請求項１乃至１４のいずれか１項に記載の外部電極型蛍光ランプ。
【請求項１７】
前記電極部は、導電性材料の板を前記ガラス管バルブの外面の集周りにわたって巻き付け、円周方向の一箇所が幅方向に一部重なっている、
ことを特徴とする請求項１乃至１４のいずれか１項に記載の外部電極型蛍光ランプ。
【請求項１８】
請求項１乃至１７のいずれか１項に記載の外部電極型蛍光ランプをバックライトに使用した液晶表示装置。
【発明の詳細な説明】
【技術分野】
【０００１】
本発明は、外部電極型蛍光ランプ及びその外部電極型蛍光ランプをバックライトに使用した液晶表示装置に関する。
【背景技術】
【０００２】
液晶テレビジョン用等の大画面を要求される液晶表示パネルには、直下型方式の光源として、特許文献１や特許文献２に示されるような外部電極型蛍光ランプが配置される。
【０００３】
近年、液晶テレビジョンは高輝度化及び薄型化が要求される傾向があり、それに伴い光源としての外部電極型蛍光ランプのガラス管バルブの管径も縮小化が要求される。
【０００４】
そして、ガラス管バルブの管径が小さくなると、外部電極間の絶縁性を確保するために、ガラス管バルブの材質として軟質高誘電率ガラスが使用されることがある。
【０００５】
【特許文献１】特開２００６−１６４９４４号公報
【特許文献２】特開２００６−０４０８５７号公報
【０００６】
しかし、ガラス管バルブの材質として軟質高誘電ガラスを使用すると、ガラス管バルブと電極部との熱膨張率の差が大きく、ガラス管バルブが割れることがある。
【発明の開示】
【発明が解決しようとする課題】
【０００７】
本発明は上述の問題に鑑みてなされたものであり、管径の小さい軟質高誘電ガラスで形成されたガラス管バルブの割れが生じにくい電極部を有する外部電極型蛍光ランプ及びそのような外部電極型蛍光ランプを用いた液晶表示装置を提供することを目的とする。
また、ガラス管バルブの割れが起こりにくい、外部電極型蛍光ランプ及びそのような外部電極型蛍光ランプを用いた液晶表示装置を提供することを目的とする。
【課題を解決するための手段】
【０００８】
上記目的を達成するため、この発明の第１の観点に係る外部電極型蛍光ランプは、
ガラス管バルブと、
前記ガラス管バルブの内面に形成された蛍光体層と、
前記ガラス管バルブの内部に封入された放電媒体と、
前記ガラス管バルブの外面両端部に形成された、前記放電媒体を放電させる電極部と、を有し、
前記電極部は、前記ガラス管バルブを形成するガラスと同程度の熱膨張係数を有する材料で形成される導電性材料の板からなり、前記ガラス管バルブの外面の集周りにわたって設けられる、導電層を有する、
ことを特徴とする。
【０００９】
また、上記目的を達成するため、この発明の第２の観点に係る液晶表示装置は、
第１の観点に係る外部電極型蛍光ランプをバックライトに使用したことを特徴とする。
【発明の効果】
【００１０】
本発明に係る外部電極型蛍光ランプは、ガラス管バルブの割れが生じにくい。
【発明を実施するための最良の形態】
【００１１】
（実施形態１）
本実施形態に係る外部電極型蛍光ランプ１１１は、図１に示すように、ガラス管バルブ１０１の内面に蛍光体層１０７を有し、ガラス管バルブ１０１の外側面に外部電極１３０を有する。
【００１２】
外部電極１３０は、ガラス管バルブ１０１を形成するガラスと同程度の熱膨張係数を有する材料で形成される層である。そのため、外部電極型蛍光ランプ１１１を使用して外部電極１３０が発熱したとしても、ガラス管バルブ１０１とスリーブ状の外部電極１３０との膨張率の差に起因するガラス管バルブ１０１の割れが生じにくい。
【００１３】
（実施形態２）
〔外部電極型蛍光ランプ〕
図２に示すように、本実施形態に係る外部電極型蛍光ランプ１１１は、ガラス管バルブ１０１内部に電極を持たず、外部電極１３０を設けてガラス管バルブ１０１の内部のガスを放電させる。
【００１４】
外部電極型蛍光ランプ１１１は、ガラス管バルブ１０１と、ガラス管バルブ１０１の左右の外面に形成された外部電極１３０と、蛍光体層１０７と、を備える。ガラス管バルブ１０１内には放電ガス１４０が封入されている。
【００１５】
蛍光体層１０７は、ガラス管バルブ１０１の内面に同心円状に形成されている。蛍光体層１０７は、放電ガス１４０内の水銀から照射される紫外線を可視光に変換する。蛍光体層１０７は、白色光を発することできるように、赤色発光蛍光体、緑色発光蛍光体及び青色発光蛍光体を含有する。赤色発光蛍光体はＹ２Ｏ３：Ｅｕ、緑色発光蛍光体はＬａＰＯ４：Ｃｅ、Ｔｂ、青色発光蛍光体はＢａＭｇ２Ａｌ１６Ｏ２７：Ｅｕから、それぞれ形成される。
【００１６】
蛍光体層１０７の厚みは、３μｍ以上５０μｍ以下、好ましくは５μｍ以上３０μｍ以下とするのが望ましい。蛍光体層１０７の厚みが５０μｍよりも厚い場合には蛍光体層１０７の膜剥がれの問題が起こりやすくなるからであり、一方、蛍光体層１０７の厚みが３μｍよりも薄い場合には、蛍光体層１０７が透けてしまい、十分な発光を得ることが困難となるからである。
【００１７】
放電ガス１４０は、ガラス管バルブ１０１の中空部に充填され、所定量の水銀蒸気と希ガスから構成される。希ガスはガラス管バルブ１０１の内部の圧力を所定の減圧雰囲気に調整するためのものであり、アルゴンとネオンとの混合ガスである。アルゴンとネオンの比率は、例えば、Ａｒが５重量％、Ｎｅが９５重量％である。水銀蒸気は、蛍光体層１０７を励起する紫外線を得るためのものである。封入圧力は、１．３×１０３〜４０×１０３Ｐａ（１０〜３００Ｔｏｒｒ）である。
【００１８】
ガラス管バルブ１０１は直管形であり、全長は９６０ｍｍである。ガラス管バルブ１０１の管径は、２．０ｍｍ以上５．０ｍｍ以下の内径とすることが好ましい。２．０ｍｍよりも管径が小さいと、外部電極１３０間の抵抗が大きくなることで外部電極１３０が高熱になるおそれがあるからである。一方、５．０ｍｍよりも管径が大きいと、輝度が不十分となる可能性があり、さらに薄型化の要求される表示装置のバックライトとして不適切なことがあるからである。本実施形態ではガラス管バルブ１０１の管径は内径で３．０ｍｍである。
【００１９】
ガラス管バルブ１０１の肉厚は、０．３ｍｍ以上１．０ｍｍ以下とすることが好ましい。肉厚が０．３ｍｍよりも小さくなるとガラス管バルブ１０１にピンホールが発生するおそれがある。一方、肉厚が１．０ｍｍよりも大きくなると外部電極１３０間の電気抵抗が大きくなるおそれがあるからである。
【００２０】
ガラス管バルブ１０１を形成するガラスは、軟質高誘電率ガラスである。この軟質高誘電ガラスは１〜５ＧＨｚでの誘電率が１８以上である。軟質高誘電率ガラスは、ＳｉＯ２、Ｎａ２Ｏ、ＢａＯ、ＺｎＯ、ＭｏＯ３、Ａｌ２Ｏ３、Ｎｂ２Ｏ５、Ｓｂ２Ｏ３、Ｂｉ２Ｏ３を含有する。
【００２１】
図３（ａ）に示すように、外部電極１３０は、導電性材料の板からなる導電層１３２と、導電層１３２の上に形成された酸化防止層１３３と、を有する。また、導電層１３２の下には親和層１３１が形成され、外部電極１３０は三層構造である。親和層１３１は、後述するようにハンダ層１２０との親和のための層である。ここで、ハンダ層１２０と親和するとは、ハンダの濡れ性をよくすることである。
【００２２】
導電層１３２は、ガラス管バルブ１０１を形成するガラスと同程度の熱膨張係数を有する材料で形成される。
具体的には、導電層１３２の熱膨張係数は、７０×１０−７／℃以上１２０×１０−７／℃以下とすることが好ましく、より好ましくは、導電層１３２の熱膨張係数は、８０×１０−７／℃以上１１０×１０−７／℃以下である。なお、ここでの熱膨張係数は、０℃〜３００℃における熱膨張係数である。軟質高誘電率ガラスの熱膨張係数は約７９×１０−７／℃もしくは９３×１０−７／℃であるので、導電層１３２の熱膨張係数が７０×１０−７／℃よりも小さいとガラス管バルブ１０１を形成するガラスの熱膨張係数の差が大きくなり、ガラス管バルブ１０１に割れが生じるおそれがあるからである。また、導電層１３２の熱膨張係数が１２０×１０−７／℃よりも大きくても、ガラス管バルブ１０１を形成するガラスの熱膨張係数の差が大きくなり、ガラス管バルブ１０１に割れが生じるおそれがある。
【００２３】
導電層１３２は、鉄を含有する材質で形成されている。好ましくは、導電層１３２は、鉄を主成分として、２０％以下の割合でクロムを含有する材質で形成されている。クロムを含有させることにより、膨張率を上げることなく、耐酸化性及び耐腐食性を持たせることができる。具体的には、鉄を主成分として、炭素及びマンガンを含有するＦｅ鋼板に、２０％以下の割合でクロムを含有させた材質で形成されている。
また、耐酸化性を向上させるために、導電層１３２は、鉄を主成分として、２０％以下の割合でニッケルを含有させた材質で形成されてもよい。ニッケルを含有させることにより、耐熱性を向上させることができる。さらに、導電層１３２は、鉄を主成分として、２０％以下のクロムと、２０％以下のニッケルとを含有し、クロムとニッケルの含有率の合計が４０％以下の材質で形成されてもよい。クロムとニッケルを含有させることにより、耐腐食性を向上させることができる。具体的には、鉄を主成分として、炭素及びマンガンを含有するＦｅ鋼板に、２０％以下の割合でクロムと、２０％以下のニッケルとを含有させた材質で形成されている。
なお、導電層１３２は、ＳＵＳ４０３ステンレスを用いて形成することも可能である。ＳＵＳ４０３ステンレスは、０〜３００℃における熱膨張係数は１１０×１０−７／℃である。また、導電層１３２は、ＳＵＳ４１０ステンレスを用いて形成することも可能である。ＳＵＳ４１０ステンレスは、０〜３００℃における熱膨張係数は１０１×１０−７／℃である。
【００２４】
導電層１３２の厚みは０．０５ｍｍ〜０．２ｍｍとすることが好ましい。厚みが０．０５ｍｍよりも小さいと外部電極１３０の剛性が乏しくなるおそれがあるからであり、一方、厚みが０．２ｍｍよりも大きいと外部電極型蛍光ランプ１１１の微細化の要請に反するおそれがありうる。なお、実施形態における導電層１３２の厚みは０．１ｍｍである。また、導電層１３２の長さは１０ｍｍ〜３５ｍｍとすることが好ましい。
【００２５】
酸化防止層１３３は、導電層の酸化を防止する役割を有する金属メッキ層である。酸化防止層１３３の厚みは０．２μｍ〜０．４μｍとすることが好ましい。厚みが０．２μｍよりも小さいと酸化防止の機能が不十分となるおそれがあるからであり、一方、厚みが０．４μｍよりも大きいと膜割れ等が生じるおそれがありうるからである。
酸化防止層１３３は、ニッケルを含有する材質で形成される。具体的には純度９９％以上のニッケルメッキ膜で形成される。その他にも銅、スズ、亜鉛等でメッキすることも可能である。
【００２６】
親和層１３１は、銀を含有する材質で形成される。具体的には純度９９％以上の銀メッキ膜で形成される。親和層１３３の厚みは０．２μｍ〜０．４μｍとすることが好ましい。
【００２７】
なお、図３（ｂ）に示すように、内側から外側に向けて、親和層１３１、酸化防止層１３３、導電層１３２、酸化防止層１３３、親和層１３１からなる五層構造で、外部電極部１３０を形成することも可能である。
【００２８】
外部電極１３０は円筒形状である。ガラス管バルブ１０１の両端部の外面に外部電極１３０は一つずつ設けられている。それぞれの外部電極１３０同士は互いに電気的に絶縁状態にある。
【００２９】
図２に示すように、ガラス管バルブ１０１の内面で外部電極１３０の内側にあたる部分には、保護層１０３が形成されている。保護層１０３は、ガラス管バルブ１０１内に封入した水銀とガラス管バルブを構成するガラス材料とが化学反応して、透明なガラス管バルブが着色することを防止する役割を有する。保護層１０３は、酸化イットリウム等のような金属酸化物から形成される。
【００３０】
外部電極１３０とガラス管バルブ１０１との間にはハンダ層１２０が形成されている。ハンダ層１２０は、外部電極１３０をガラス管バルブ１０１に固着させる役割を有する。
【００３１】
［実施形態に係る外部電極型蛍光ランプの製造方法］
次に、上記構成を有する外部電極型蛍光ランプ１１１の製造方法を説明する。
まず、市販の中空のガラス管を所定の長さに切断し、切断したガラス管の内面を純水等で洗浄し、更に５００〜６００℃程度の温度で焼成して残存有機物などを分解することにより、ガラス管の内面を清浄する。
【００３２】
蛍光体層１０７を形成するための分散液（蛍光体層分散液）を調整する。この分散液は、赤色発光蛍光体、緑色発光蛍光体及び青色発光蛍光体の粒子が分散媒に分散された液体であり、分散媒はエチルアルコールである。なお、分散液には、例えばフェノール樹脂、エポキシ樹脂、アクリル樹脂等のバインダー成分が含有されていてもよい。バインダー成分は、外部電極型蛍光ランプ１１１の製品中に残存すると不純物となり、製品としての寿命（耐久性）や輝度（明るさ）などに不具合をもたらす可能性があるので、次に説明する焼成段階で揮散させ実質的に残らないようにする。
【００３３】
また、保護層１０３を形成することになる酸化イットリウム（Ｙ２Ｏ３）の粒子が分散媒に分散された分散液（保護層分散液）を調整する。
【００３４】
そして、ガラス管バルブ１０１の内面に、蛍光体層分散液を塗布する。また、保護層分散液も塗布する。そして焼成する。塗布方法としては噴霧法、ディップ法等を使用することができる。
【００３５】
続いて、ガラス管内部に水銀及び希ガスを封入し、ガラス管の端部を封止する。そして、ガラス管の端部に外部電極１３０を設ける。
【００３６】
外部電極１３０は、ハンダペースト（ハンダ層１２０となる）を導電性材料の板の上に塗布して、ハンダペーストとした面が内側になるように導電性材料の板をガラス管バルブ１０１に巻き付けることで形成する。このとき、導電性材料の板（導電層１３２となる）の一方の面には銀メッキ層（親和層１３１）が形成されており、他方の面にはニッケルメッキ層（酸化防止層１３３）が形成されている。銀メッキ層の上にハンダペーストを塗布するので濡れ性よくハンダペーストを塗布することができる。このようにして図２に示したような実施形態に係る外部電極型蛍光ランプ１１１を得ることができる。
【００３７】
なお、図３（ｂ）に示した五層構造の板状体を用いる場合は、表面及び裏面のどちらも銀メッキ層（親和層１３１）となっているので、表面及び裏面のどちかを判別することなく、ハンダペーストを塗布することができ、作業工程の速度を上昇させ、歩留まりを向上させることができる。
【００３８】
〔液晶表示装置〕
液晶表示装置６００は、図４に示すように、例えば３２インチテレビである。液晶表示装置６００は、液晶パネル等を含む液晶画面ユニット３１０と、実施形態に係る外部電極型蛍光ランプ１１１をバックライトに使用したバックライトユニットと、高周波安定器３２０と、を有する。
【００３９】
液晶画面ユニット３１０は、液晶パネル、駆動モジュールを備え、外部からの画像信号に基づいてカラー画像を形成する。液晶画面ユニット３１０は直方体形状の筐体３３０に嵌め込まれている。筐体３３０は脚立３４０によって支えられている。
【００４０】
高周波安定器３２０は、バックライトユニット内部の外部電極型蛍光ランプ１１１の全てを点灯させる点灯回路である。そして、外部電極型蛍光ランプ１１１は、点灯周波数４０ｋＨｚ〜１００ｋＨｚ、ランプ電流３．０ｍＡ〜８．０ｍＡで動作される。
【００４１】
（実施形態３）
上述の実施形態では、外部電極１３０は円筒形状であった。もっともこのような実施形態に限定されない。
図５に示すように、外部電極１３０はガラス管バルブ１０１をその円周方向に取り巻く金属板から形成することも可能である。外部電極１３０は、円周方向の一箇所が幅方向に一部重なっており、いわゆる「深巻き」構造である。「深巻き」構造であるから、バネ性をもたすことができ、取り付けが容易であるとともに、ガラス管バルブ１０１の割れを防止することができる。外部電極１３０は、ガラス管バルブ１０１を形成するガラスと同程度の熱膨張係数を有する材料で形成されているので、ガラス管バルブ１０１の割れが生じにくい。
【００４２】
（実施形態４）
また、図６に示すように、外部電極１３０はガラス管バルブ１０１をその円周方向に取り巻く金属板から形成し、円周方向の一箇所が幅方向にわたって切れていて、切れ目の両端が離れている、いわゆる「Ｃ」字状の構造である。「Ｃ」字状構造であるから、バネ性をもたすことができ、取り付けが容易であるとともに、ガラス管バルブ１０１の割れを防止することができる。外部電極１３０は、ガラス管バルブ１０１を形成するガラスと同程度の熱膨張係数を有する材料で形成されているので、ガラス管バルブ１０１の割れが生じにくい。
【００４３】
（その他の実施形態）
上記実施形態で示した、形状、サイズ、材質は、例示であり、上述したものに限定されない。上述の実施の形態では、ガラス管バルブ１０１は直管形状であったが、これに限定されず、例えば、Ｕ字形状、Ｗ字形状、Ｌ字形状、コの字形状、環形状等に屈曲してあってもよい。
【００４４】
上述の実施形態では、放電ガス１４０に含有される希ガスは、アルゴンとネオンとの混合ガスを用いたが、これに限定されない。希ガスとしては、クリプトンを単独で若しくはアルゴン及びネオンに混合させて用いることもできる。さらにはその他の不活性ガスを混合して用いることも可能である。
【００４５】
その他、本発明の好適な変形として、以下の構成が含まれる。
【００４６】
本発明の第１の観点に係る外部電極型蛍光ランプについて、
好ましくは、前記導電性材料の板は、鉄を含有する材質で形成されている、ことを特徴とする。
【００４７】
好ましくは、 また、前記導電性材料の板は、鉄を主成分として、質量百分率で、２０％以下のクロムを含有する材質で形成されている、ことを特徴とする。
【００４８】
好ましくは、また、前記導電性材料の板は、鉄を主成分として、質量百分率で、２０％以下のニッケルを含有する材質で形成されている、ことを特徴とする。
【００４９】
好ましくは、前記導電性材料の板は、鉄を主成分として、質量百分率で、２０％以下のクロムと、２０％以下のニッケルとを含有し、前記クロムとニッケルの含有率の合計が４０％以下である材質で形成されている、ことを特徴とする。
【００５０】
好ましくは、また、前記導電性材料の板は、さらに炭素及びマンガンを含有する材質で形成されている、ことを特徴とする。
【００５１】
好ましくは、前記導電性材料の板の熱膨張係数が、７０×１０−７／℃以上１２０×１０−７／℃以下である、ことを特徴とする。
【００５２】
好ましくは、前記電極部の上に、酸化防止のための酸化防止層を有する、ことを特徴とする。
【００５３】
好ましくは、前記酸化防止層は、ニッケルを含有する材質で形成されている、ことを特徴とする。
【００５４】
好ましくは、前記ガラス管バルブを形成するガラスは、軟質高誘電率ガラスである、ことを特徴とする。
【００５５】
好ましくは、前記ガラス管バルブの管径は、２．０ｍｍ以上５．０ｍｍ以下の内径である、ことを特徴とする。
【００５６】
好ましくは、前記ガラス管バルブの肉厚は、０．３ｍｍ以上１．０ｍｍ以下である、ことを特徴とする。
【００５７】
好ましくは、前記電極部と前記ガラス管バルブとの間に、前記電極部を前記ガラス管バルブに固定させるためのハンダ層を有する、ことを特徴とする。
【００５８】
好ましくは、前記導電層の下に、前記ハンダ層との親和のための親和層を有する、ことを特徴とする。
【００５９】
好ましくは、前記電極部は、導電性材料の板を前記ガラス管バルブの外面の集周りにわたって巻き付けた円筒形状である、ことを特徴とする。
【００６０】
好ましくは、前記電極部は、導電性材料の板を前記ガラス管バルブの外面の集周りにわたって巻き付け、円周方向の一箇所が幅方向にわたって切れていて、切れ目の両端が離れている、ことを特徴とする。
【００６１】
好ましくは、前記電極部は、導電性材料の板を前記ガラス管バルブの外面の集周りにわたって巻き付け、円周方向の一箇所が幅方向に一部重なっている、ことを特徴とする。
【図面の簡単な説明】
【００６２】
【図１】実施形態１に係る外部電極型蛍光ランプを説明する図である。
【図２】実施形態２に係る外部電極型蛍光ランプを説明する図であり、外部電極は円筒形状であることを示す図である。
【図３】外部電極を拡大して説明する図であり、そのうち（ａ）は三層構造であり、（ｂ）は五層構造である。
【図４】本実施形態に係る液晶表示装置を説明する図である。
【図５】実施形態３に係る外部電極型蛍光ランプを説明する図であり、外部電極はいわゆる深巻き構造であることを示す図である。
【図６】実施形態４に係る外部電極型蛍光ランプを説明する図であり、外部電極はいわゆるＣ字形状の構造であることを示す図である。
【符号の説明】
【００６３】
１０１    ガラス管バルブ
１０３    保護層
１０７    蛍光体層
１１１    外部電極型蛍光ランプ
１２０    ハンダ層
１３０    外部電極
１３１    親和層
１３２    導電層
１３３    酸化防止層
１４０    放電ガス
３１０    液晶画面ユニット
３２０    高周波安定器
３３０    筐体
６００    液晶表示装置
【図１】
2009146892.tif 000003
【図２】
2009146892.tif 000004
【図３】
2009146892.tif 000005
【図４】
2009146892.tif 000006
【図５】
2009146892.tif 000007
【図６】
2009146892.tif 000008